(57)【特許請求の範囲】
【請求項１】
金属帯が厚さが０．２ｍｍ以下のステンレス鋼帯もしくはステンレス箔、または、エンボス模様付きステンレス鋼帯である、金属帯の冷間圧延機であって、
前記金属帯がステンレス鋼帯もしくはステンレス箔である場合には、前記圧延機の上ワークロールの軸芯を下ワークロールの軸芯に対して金属帯搬送方向に３ｍｍ以上オフセットさせ、前記金属帯がエンボス模様付きステンレス鋼帯である場合には、前記圧延機の上ワークロールの軸芯を下ワークロールの軸芯に対して金属帯搬送方向に１〜４ｍｍオフセットさせたことを特徴とする金属帯の冷間圧延機。
【請求項２】
金属帯が厚さが０．２ｍｍ以下のステンレス鋼帯もしくはステンレス箔、または、エンボス模様付きステンレス鋼帯である、金属帯の冷間圧延方法であって、
前記金属帯がステンレス鋼帯もしくはステンレス箔である場合には、該金属帯の冷間圧延に用いる圧延機の上ワークロールの軸芯を下ワークロールの軸芯に対して金属帯搬送方向に３ｍｍ以上にオフセットさせて圧延し、前記金属帯がエンボス模様付きステンレス鋼帯である場合には、該金属帯の冷間圧延に用いる圧延機の上ワークロールの軸芯を下ワークロールの軸芯に対して金属帯搬送方向に１〜４ｍｍオフセットさせて圧延することを特徴とする金属帯の冷間圧延方法。
【発明の詳細な説明】
【技術分野】
【０００１】
本発明は、金属帯の冷間圧延機および冷間圧延方法に関する。
【背景技術】
【０００２】
金属帯の表面品質に関する需要家の要求は、近年、ますます高まりつつある。ステンレス鋼帯などには優れた光沢が求められるものも多い。しかも、金属帯の表面全面にわたって光沢は均一でムラがないことが求められる。
【０００３】
金属帯を冷間圧延する際に発生する光沢ムラには、さまざまな原因のものがある。ステンレス鋼帯を冷間圧延する際に発生する、図４（ａ）に鳥瞰図的に示すような帯状のムラであれば、ロールと鋼帯との間での焼き付き（ヒートスクラッチ）に起因するとして、圧延油の温度低減や供給量増加による冷却促進、圧下率や圧延速度の低減による圧延負荷の低減、あるいは、ロールの交換などの対策がとられる。図４（ｂ）に示すような雲状のムラであれば、冷間圧延前の鋼帯の表面粗さ、あるいは、硬さの均一化などの対策がとられる。
【０００４】
しかしながら、発明者らの経験によれば、特に、厚さが０．２ｍｍ以下のステンレス鋼帯あるいはステンレス箔などを冷間圧延する際に顕著に発生する光沢ムラとして、図５に示すようなカミナリ状のものがあることが確認されている。
【０００５】
特許文献１では、冷間圧延のさらに後で補助的に軽圧下の冷間圧延を行う、いわゆる調質圧延を対象として、作業ロール（ワークロール）と補強ロール（バックアップロール）の平行度がずれたまま圧延すること（ロールクロス）に起因して、ワークロールの軸方向（鋼帯幅方向）の粗度変動が、光沢ムラの原因になるとしている。
【０００６】
特許文献１では、そこで、図６に示すように、下バックアップロール４のチョック４１を調質圧延機１０のハウジング９入側に押し付け、それに伴って、上バックアップロールのチョックもハウジング９入側に、そして、上下ワークロール１，１はハウジング９出側に押し付け、ワークロール１とバックアップロール４の軸芯の金属帯Ｓ搬送方向へのずれ（オフセット）を圧延中一定に保つことで、ロールクロスを極小化し、光沢ムラの発生を防止することを提案している。
【先行技術文献】
【特許文献】
【０００７】
【特許文献１】特許第３５７４６３８号公報
【発明の概要】
【発明が解決しようとする課題】
【０００８】
しかしながら、発明者らの研究によれば、特許文献１のような、ワークロールとバックアップロールの軸芯を金属帯の搬送方向にオフセットさせる方法では、発明者らの経験したカミナリ状のものも含めた、光沢ムラの発生防止にまではつながらない。
【０００９】
また、複数パスの冷間圧延により金属帯を所定厚みにするが、圧延パスが進むにしたがって金属帯は加工硬化するため、後段パスになるほど圧延荷重や圧延張力を高くする必要があり、場合によっては圧延の継続が困難となることもある。例えば、冷間圧延によりステンレス鋼帯にエンボス模様を付けて意匠性を持たせる場合、圧延最終パスではエンボス模様の付いたワークロール（以下、エンボスワークロールという）に交換してステンレス鋼帯にエンボス模様を転写させるが、ステンレス鋼帯はそれまでの圧延パスにより加工硬化しているため、エンボス模様を十分に転写できずに模様が浅くなったり、模様を深くしようとして圧延荷重を上げると、模様が崩れたり模様の深さにばらつきが生じたりする。そのため、従来は圧延最終パス前に焼きなましを行ってからエンボスワークロールを用いて圧延していたため、生産性を阻害し、またコストアップの要因となっていた。
【００１０】
本発明は、従来技術のかような問題を解決するためになされたものであり、ステンレス鋼帯あるいはステンレス箔などの金属帯を冷間圧延する際に金属帯に光沢ムラが発生するのを防止できる、あるいは圧延荷重を低減しても良好な圧延が可能となる、金属帯の冷間圧延機および冷間圧延方法を提供することを目的とする。
【課題を解決するための手段】
【００１１】
発明者らは光沢ムラの原因を探るため研究を重ねた結果、特に、厚さが０．２ｍｍ以下のステンレス鋼帯あるいはステンレス箔などの金属帯を冷間圧延する際に顕著に発生する光沢ムラは、図２（ａ）（ｉｉｉ）に示すように、圧延機の入側にて金属帯Ｓに作用する張力により金属帯Ｓに発生する縦皺に、圧延油が溜まったまま圧延されることに起因することに気付いた。なお、図２（ａ）（ｉ）は側面からみた様子を、同（ｉｉ）は出側の様子を示す。
【００１２】
皺の凹部には圧延油が溜まりやすく、油膜厚が厚くなる。皺の凸部には圧延油が溜まりにくく、油膜厚が薄くなる。油膜厚が厚い部分はワークロール１ａ，１ｂのなめらかな表面が金属帯Ｓに転写されにくいため光沢度が低下し、油膜厚が薄い部分はワークロール１ａ，１ｂのなめらかな表面が金属帯Ｓに転写されやすいため光沢度が向上する。その結果、縦皺に圧延油が溜まったまま圧延されると、皺のある部分とそうでない部分とで光沢度が変動して光沢ムラとなる。
【００１３】
そこで、発明者らはこの縦皺を伸ばして解消させることを目的として、図２（ｂ）（ｉｉｉ）に示すように、冷間圧延機の上下ワークロール１ａ，１ｂにて金属帯Ｓをまさに圧延しようとする直前で、金属帯Ｓのある程度の長さの部分をワークロール１ｂ（１ａでもよい）に沿わせることに想到し、そのためには、上下ワークロール１ａ，１ｂを金属帯Ｓの搬送方向にオフセットさせることが有効であると考えた。すなわち、図５を用いて説明した、特許文献１のように、ワークロール１とバックアップロール４をオフセットさせるのではなく、図２（ｂ）のように、上下のワークロール１ａ，１ｂ同士をオフセットさせることで、縦皺を伸ばして光沢ムラの発生を防止できることを知見した。なお、図２（ｂ）（ｉ）は側面からみた様子を、同（ｉｉ）は出側の様子を示す。
【００１４】
そして、図２（ｂ）のようにワークロールをオフセットさせて金属帯を冷間圧延すると、金属帯にせん断歪を加えることができるため、圧延荷重を低くすることができ、あるいは、より高い圧下率で圧延することが可能となることも知見した。
【００１５】
本発明は以上のような知見に基づいてなされたもので、その要旨は以下の通りである。
（１）金属帯が厚さが０．２ｍｍ以下のステンレス鋼帯もしくはステンレス箔、または、エンボス模様付きステンレス鋼帯である、金属帯の冷間圧延機であって、
前記金属帯がステンレス鋼帯もしくはステンレス箔である場合には、前記圧延機の上ワークロールの軸芯を下ワークロールの軸芯に対して金属帯搬送方向に３ｍｍ以上オフセットさせ、前記金属帯がエンボス模様付きステンレス鋼帯である場合には、前記圧延機の上ワークロールの軸芯を下ワークロールの軸芯に対して金属帯搬送方向に１〜４ｍｍオフセットさせたことを特徴とする金属帯の冷間圧延機。
（２）金属帯が厚さが０．２ｍｍ以下のステンレス鋼帯もしくはステンレス箔、または、エンボス模様付きステンレス鋼帯である、金属帯の冷間圧延方法であって、
前記金属帯がステンレス鋼帯もしくはステンレス箔である場合には、該金属帯の冷間圧延に用いる圧延機の上ワークロールの軸芯を下ワークロールの軸芯に対して金属帯搬送方向に３ｍｍ以上にオフセットさせて圧延し、前記金属帯がエンボス模様付きステンレス鋼帯である場合には、該金属帯の冷間圧延に用いる圧延機の上ワークロールの軸芯を下ワークロールの軸芯に対して金属帯搬送方向に１〜４ｍｍオフセットさせて圧延することを特徴とする金属帯の冷間圧延方法。
【発明の効果】
【００１６】
本発明によれば、ステンレス鋼帯あるいはステンレス箔などの金属帯を冷間圧延する際に金属帯に光沢ムラが発生するのを防止できる、金属帯の冷間圧延機および冷間圧延方法を提供できる。
【００１７】
また、本発明を用いて金属帯を圧延すると当該金属帯にせん断歪を加えることができるため圧延荷重の低減効果も得られ、同一の圧延荷重であれば、より高い圧下率で、効率良く良好な圧延を行うことが可能となる。
【図面の簡単な説明】
【００１８】
【図１】本発明の実施形態について説明するための線図である。
【図２】本発明の実施形態について説明するための線図である。
【図３】本発明の実施例について説明するための線図で、ワークロールのオフセット量と光沢ムラとの関係を示す図である。
【図４】従来技術について説明するための線図である。
【図５】従来技術について説明するための線図である。
【図６】従来技術について説明するための線図である。
【図７】本発明の実施例について説明するための線図で、ワークロールのオフセット量と圧延荷重との関係を示す図である。
【発明を実施するための形態】
【００１９】
図１は、本発明の実施形態の一例を示す２０段圧延機（ゼンジミア圧延機）１００である。１ａ，１ｂはそれぞれ上下ワークロール、２ａ，２ｂはそれぞれ上下第一中間ロール、３ａ，３ｂはそれぞれ上下第二中間ロール、４ａ，４ｂはそれぞれ上下バックアップベアリングである。５はリール、６はデフレクタロール、Ｓは金属帯である。
【００２０】
ゼンジミア圧延機１００は金属帯Ｓの搬送方向Ａを逆にして往復圧延することができる。二つのリール５は、ともに、巻き取り、巻き戻し、双方の機能を果たすことができる。
【００２１】
ゼンジミア圧延機１００は該圧延機１００の上下ワークロール１ａ，１ｂの軸芯Ｘａ，Ｘｂを金属帯Ｓの搬送方向Ａにオフセットさせている。
【００２２】
金属帯Ｓの冷間圧延に用いるゼンジミア圧延機１００の上ワークロール１ａの軸芯Ｘａを下ワークロール１ｂの軸芯Ｘｂに対して金属帯Ｓの搬送方向Ａにオフセットさせて圧延することで、先にも図２（ｂ）（ｉｉｉ）を用いて説明したように、ゼンジミア圧延機１００の入側にて金属帯Ｓに作用する張力により金属帯Ｓに発生する縦皺を、まさに圧延しようとする直前で、ある程度の長さだけ金属帯Ｓをワークロール１ｂに沿わせることにより、伸ばして解消することができる。
【００２３】
これにより、ステンレス鋼帯あるいはステンレス箔などの金属帯Ｓを冷間圧延する際に金属帯Ｓに光沢ムラが発生するのを防止できる。
【００２４】
また、圧延荷重を低減できるので、エネルギコストを削減できる。圧延荷重を下げない場合はその分圧下率を高めて圧延を行うことができるので、生産性を高めることができ、あるいは、エンボス模様を付与する場合に必要とされていた圧延パス途中での焼きなましの省略が可能となる。
【実施例】
【００２５】
本発明の上記実施形態に登場する２０段圧延機（ゼンジミア圧延機）１００を用いてＳＵＳ４３０鋼帯を板厚０．４ｍｍから板厚０．０５ｍｍまで圧延した。上下ワークロール１ａ，１ｂはともに材質がハイス鋼で直径５７ｍｍとし、圧延油を鉱油とした場合に、上ワークロール１ａの軸芯の下ワークロール１ｂの軸芯に対する金属帯Ｓの搬送方向Ａへのオフセット量を次第に増やしていったときの光沢ムラの発生の様子を図３に示す。
【００２６】
オフセット量を３ｍｍ以上にすると、圧延後の光沢ムラは問題ないレベルにできることがわかった。なお、図３中、光沢ムラのランクを示すＡ，Ｂ，Ｃ，Ｄは、金属帯内の光沢度Ｇｓ２０°（JIS Z 8741-1997）の違いが、Ａ：２０、Ｂ：３０、Ｃ：４０、Ｄ：５０を意味する。
【００２７】
次に、同圧延機１００を用いてＳＵＳ４３０鋼帯を板厚４．０ｍｍから板厚０．７ｍｍまで圧延を行なった。この際、圧延最終パスの１パス前で圧延を中断し、ワークロールをエンボス模様が付与されているエンボスワークロールに交換し、その後、最終パス圧延を行なってエンボス仕上げ材を作製した。
【００２８】
図７に、圧下率が同一である場合の圧延結果の一例を示す。比較として、ワークロールをオフセットさせずに圧延最終パス前に焼きなましを行なった場合を黒丸で示した。同図より、ワークロールオフセット量を１〜４ｍｍにすると、圧延最終パス前の焼きなましを行わずとも良好なエンボス模様が形成されることがわかる。また、圧延最終パス前の焼きなましを行なわない場合、オフセット量が４ｍｍと１ｍｍとの場合を比較すると、圧延荷重が約５割に低減していることもわかる。なお、合否判定は、模様の深さが４０〜１４０μｍの範囲にあるものを合格、それ以外を不合格とした。
【００２９】
以上の通りであるが、本発明は、以上説明した実施形態に限られるものではない。例えば、以上の例では、２０段圧延機（ゼンジミア圧延機）を対象として説明したが、本発明はこれに限られるものではなく、１２段、６段、４段のほか各種の冷間圧延機に適用できる。また、本発明は、厚さが０．２ｍｍを超えるステンレス鋼帯に適用しても何らこれを妨げるべき事情はなく、金属帯Ｓもステンレス鋼のほか、普通鋼、銅、アルミなど各種の金属帯の冷間圧延に本発明を適用しても何らこれを妨げるべき事情はない。
【符号の説明】
【００３０】
１，１ａ，１ｂ  ワークロール
２ａ，２ｂ  第一中間ロール
３ａ，３ｂ  第二中間ロール
４，４ａ，４ｂ  バックアップベアリング
５  リール
６  デフレクタロール
７  プロジェクトブロック
８  ライナープレート
９  ハウジング
１０  調質圧延機
１００  ２０段圧延機（ゼンジミア圧延機）
Ｓ  金属帯
Ａ  搬送方向
【図１】
0005768468.tif 000002
【図２】
0005768468.tif 000003
【図３】
0005768468.tif 000004
【図４】
0005768468.tif 000005
【図５】
0005768468.tif 000006
【図６】
0005768468.tif 000007
【図７】
0005768468.tif 000008